ОГНЕУПОРНАЯ ПОЛИМЕРНАЯ КОМПОЗИЦИЯ

1. Огнеупорная полимерная композиция, в частности подходящая для использования при нанесении покрытия на обрабатываемые изделия, содержащая:
a) термопластичный полимер, содержащий винилацетат, и
b) ненасыщенный эластомер, содержащий двойные связи,
в качестве полимерных компонентов, где указанные полимерные компоненты представляют собой гомогенную смесь и где образуется смесевая матрица, вулканизованная только при использовании серы или содержащей серу системы сшивания, при этом система серного сшивания распространяется по всей матрице и полностью пронизывает ее,
и
c) по меньшей мере один антипирен или комбинацию антипиренов.
2. Композиция по п. 1, отличающаяся тем, что в полимерной смеси термопластичный полимер, содержащий винилацетат, является несшитым, а ненасыщенный эластомер, содержащий двойные связи, подвергнут по меньшей мере частичной серной вулканизации и полному или частичному сшиванию при использовании серных связей, в частности моно-, ди- и/или полисульфидных связей, при этом полимерная смесь свободна от других, в частности пероксидных, сшивок.
3. Композиция по п. 1 или 2, отличающаяся тем, что полимерная смесь имеет вид взаимопроникающей смеси цепей полимера, содержащего винилацетат, а также эластомерных цепей, подвергнутых серному сшиванию, и/или полимерные компоненты присутствуют в виде крупноячеистой химически сшитой пространственной сетки молекул.
4. Композиция по п. 1 или 2, отличающаяся тем, что серные связи состоят как из полисульфидных, так и из моно- и дисульфидных связей, при этом уровень содержания полисульфидных связей находится в диапазоне от 40 до 50%, предпочтительно составляет 45%, а уровень содержания моно- и дисульфидных связей находится в диапазоне от 50 до 60%, предпочтительно составляет 55%, по отношению к совокупной плотности сшивок.
5. Композиция по п. 1 или 2, отличающаяся тем, что полимерные компоненты присутствуют по существу в однофазной смеси, в частности в отсутствие фазовых разделений, видимых макроскопически или при использовании оптического микроскопа, и/или что полимерная смесь является свободной от диспергированных вулканизованных эластомерных частиц, в частности свободной от эластомерных частиц или каучуковых доменов, характеризующихся средним диаметром, более 0,5 микрона, в частности более 0,1 микрона, предпочтительно более 0,01 микрона.
6. Композиция по п. 1 или 2, отличающаяся тем, что вулканизованная полимерная смесь или композиция обладает эластомерными свойствами или обладает исключительно эластомерными свойствами и не обладает термопластичными свойствами, как в температурном диапазоне, характерном для ее применения, так и при повышенных температурах, в течение коротких периодов времени при 150-200°C, и термопластичные свойства становятся вторичными или полностью отсутствуют.
7. Композиция по п. 1 или 2, отличающаяся тем, что вулканизованная полимерная смесь или композиция не обнаруживает пиков плавления в температурном диапазоне вплоть до 200°C согласно результатам измерения методом динамической дифференциальной калориметрии.
8. Композиция по п. 1 или 2, отличающаяся тем, что вулканизованная полимерная смесь или композиция имеет тангенс угла потерь (соотношение между модулем потерь и модулем накопления при динамическом напряжении сдвига) tan δ<0,3 и что не обнаруживается пиков плавления в температурном диапазоне вплоть до 200°C согласно результатам измерения методом динамической дифференциальной калориметрии.
9. Композиция по п. 1 или 2, полученная или получаемая в результате перемешивания полимерных компонентов с образованием гомогенной смеси и, в частности, последующего введения серных сшивателей, антипиренов и любых других добавок и/или инертных наполнителей при одновременном строгом избегании протекания какого-либо сшивания и/или какой-либо вулканизации, предпочтительно при температуре не более 110°C, с последующими формованием и вулканизацией, в частности при повышенной температуре и, при необходимости, под действием давления, при этом вулканизацию не проводят под действием напряжения сдвига.
10. Композиция по п. 1 или 2, получаемая в результате проведения статической вулканизации, при избегании воздействия напряжения сдвига или динамической вулканизации, в частности после формования.
11. Композиция по п. 1 или 2, отличающаяся тем, что полимерные компоненты, в частности вся композиция, свободны от галогена.
12. Композиция по п. 1 или 2, отличающаяся тем, что полимер, содержащий винилацетат, представляет собой гомополимер, сополимер или терполимер винилацетата, и в частности выбран из группы поливинилацетата (PVAc) или этиленвинилацетата (EVA).
13. Композиция по п. 1 или 2, отличающаяся тем, что полимер, содержащий винилацетат, имеет температуру плавления или диапазон плавления, начинающиеся при менее чем 150°C, предпочтительно менее чем 100°C.
14. Композиция по п. 1 или 2, отличающаяся тем, что полимер, содержащий винилацетат, характеризуется уровнем содержания винилацетата 40-75% (мас.).
15. Композиция по п. 1 или 2, отличающаяся тем, что ненасыщенный эластомер представляет собой гомополимер, сополимер или терполимер, состоящий из диеновых мономерных звеньев или содержащий такие звенья, в частности терполимер, состоящий из этилена, пропилена и термономера, содержащего диен, предпочтительно при уровне содержания термономера, составляющем по меньшей мере 2-12% (мас.) по отношению к терполимеру.
16. Композиция по п. 1 или 2, отличающаяся тем, что ненасыщенный эластомер представляет собой каучук, содержащий ненасыщенную боковую группу, в частности этилен-пропилен-диеновый каучук (EPDM), содержащий звенья несопряженного диенового мономера, выбранного из группы 1,3-бутадиена, 2-метил-1,3-бутадиена (изопрена), 2,3-диметил-1,3-бутадиена, 1,3-пентадиена, 1,3-циклопентадиена, дициклопентадиена, 2-метил-1,3-пентадиена, 1,3-гексадиена, 1,4-гексадиена, 1,4-циклогексадиена, тетрагидроиндена, метилтетрагидроиндена, этилиденнорборнена или 5-этилиден-2-норборнена (ENB), 5-метилен-2-норборнена (MNB), 1,6-октадиена, 5-метил-1,4-гексадиена, 3,7-диметил-1,6-октадиена, 5-изопропилиден-2-норборнена, 5-винилнорборнена (VNB), где этилен-пропилен-диеновый каучук (EPDM) предпочтительно представляет собой терполимер, состоящий из этилена, пропилена и 5-этилиден-2-норборнена (ENB) или дициклопентадиена (DCPD).
17. Композиция по п. 1 или 2, отличающаяся тем, что ненасыщенный эластомер представляет собой каучук группы R с ненасыщенной основной цепью, в частности частично гидратированный акрилонитрил-бутадиеновый каучук (HNBR), при этом ненасыщенный эластомер является частично гидратированным и характеризуется степенью гидратации 94-97% и, таким образом, перед сшиванием демонстрирует уровень содержания остаточных двойных связей 3-6% в основной цепи по отношению к уровню содержания первоначальных двойных связей в основной цепи.
18. Композиция по п. 1 или 2, отличающаяся тем, что сера, содержащаяся в структуре серных связей, содержится в количестве 0,3-2 ч. / 100 ч. каучука (частей в расчете на сто частей каучука) по отношению к совокупному количеству полимерных компонентов.
19. Композиция по п. 1 или 2, отличающаяся тем, что сера содержится в количестве, составляющем по меньшей мере 0,5 ч. / 100 ч. каучука по отношению к совокупному количеству полимерных компонентов.
20. Композиция по п. 1 или 2, отличающаяся тем, что несшитый полимер, содержащий винилацетат, присутствует в количестве 5-15% (мас.), в частности 7-12% (мас.), а ненасыщенный эластомер присутствует в количестве 20-40% (мас.), в частности 20-30% (мас.) по отношению в каждом случае к совокупной массе композиции.
21. Композиция по п. 1 или 2, отличающаяся тем, что полимерная смесь состоит из несшитого этиленвинилацетата (EVA) и подвергнутого серному сшиванию этилен-пропилен-диенового каучука (EPDM) в качестве полимерных компонентов, в частности при соотношении 40-20% (мас.) EVA на 60-80% (мас.) EPDM, предпочтительно приблизительно 20-30% (мас.) EVA на 70-80% (мас.) EPDM.
22. Композиция по п. 1 или 2, отличающаяся тем, что в качестве дополнительных полимерных компонентов она включают по меньшей мере один полиолефин, в частности полиэтилен, предпочтительно LLDPE, или полипропилен.
23. Композиция по п. 1 или 2, отличающаяся тем, что антипирен (антипирены) присутствует в количестве 50-80% (мас.), предпочтительно 60-70% (мас.), по отношению к совокупной композиции.
24. Композиция по п. 1 или 2, отличающаяся тем, что в нее добавлены гидроксид магния (MDH), гидроксид алюминия (АТН) и/или борат цинка, предпочтительно их смесь, и/или антипирены являются твердыми и порошкообразными или кристаллическими.
25. Композиция по п. 1 или 2, имеющая следующий далее состав:
- полимер, содержащий винилацетат, в частности этиленвинилацетат (EVA): 15% (мас.),
- ненасыщенный эластомер, в частности этилен-пропилен-диеновый каучук (EPDM): 40% (мас.),
- антипирены: 50-80% (мас.),
- остальное: инертные наполнители, добавки и тому подобное.
26. Композиция по п. 1 или 2, отличающаяся тем, что она характеризуется твердостью 50-75, предпочтительно 55-65, А по Шору и/или относительным удлинением при разрыве 200-600%, предпочтительно 350-600%, и/или сопротивлением раздиранию >7 н/мм, предпочтительно >9 н/мм.
27. Способ получения композиции по любому из предшествующих пунктов путем:
- первоначального перемешивания полимерных компонентов, сшивателя (сшивателей), антипирена (антипиренов) и любых дополнительных добавок и инертных наполнителей с получением гомогенной смеси при одновременном избегании протекания сшивания и/или вулканизации,
- за которым следует стадия формования, и
- не ранее чем во время или по окончании формования, в частности после завершения процесса формования, осуществляют вулканизацию, в виде статической, нединамической вулканизации, которая избегает воздействия сдвига.
28. Способ по п. 27, отличающийся тем, что получение смеси осуществляют перед формованием при некритических для прохождения преждевременной вулканизации температуре и времени, в частности при температуре не более 125°C, предпочтительно находящейся в диапазоне 50-110°C, и/или смесь или полимерные компоненты находятся в размягченном состоянии во время перемешивания.
29. Способ по п. 27 или 28, отличающийся тем, что формование проводят при температуре и времени, некритических для прохождения преждевременной вулканизации, в частности при температуре не более 130°C, в частности находящейся в диапазоне 70-100°C.
30. Способ по п. 27 или 28, отличающийся тем, что вулканизация протекает при температуре не более 200°C, в частности находящейся в диапазоне 130-170°C, предпочтительно при большей температуре по сравнению с перемешиванием или формованием, в частности при давлении 100-200 бар.
31. Композиция, в частности соответствующая любому из пп. 1-26, которую можно получить способом по любому из пп. 27-30.
32. Огнеупорное изделие, содержащее композицию по любому из предшествующих пунктов или состоящее из такой композиции.
33. Эластичный огнеупорный композитный элемент (1), подходящий для демпфирования и амортизации вибраций и имеющий основу (2), которая имеет покрытие (4), состоящее из композиции по любому из предшествующих пунктов на по меньшей мере некоторых частях или секциях своей внешней поверхности (3) или на всей внешней поверхности (3).
34. Композитный элемент (1) по п. 33, отличающийся тем, что основа (2) состоит главным образом из каучука, например полибутадиенового каучука, стиролбутадиенового каучука, акрилонитрильного каучука, этилен-пропилен-диенового каучука, губчатого каучука или их смесей, предпочтительно натурального каучука.
35. Композитный элемент (1) по п. 33 или 34, отличающийся тем, что покрытие (4) присоединено к основе (2) фиксированным и неразделяемым образом, при этом покрытие (4) предпочтительно нанесено на основу (2) в результате изготовления, экструдирования, прессования, распыления и последующего совместного экструдирования.
36. Композитный элемент (1) по п. 33 или 34, отличающийся тем, что покрытие (4) имеет толщину менее 10 мм, в частности в диапазоне 1-5 мм.
37. Композитный элемент (1) по п. 33 или 34, отличающийся тем, что покрытие (4) характеризуется массовым процентным содержанием 1-20% (мас.), в частности 2-16% (мас.), от эластичного композитного элемента (1).
38. Композитный элемент (1) по п. 33 или 34, отличающийся тем, что основа (2) включает армирующий элемент, например волокна, в частности стеклянные волокна, полимерные волокна, волокна CFK, волокна GFK, ткань и тому подобное.
39. Применение изделия или эластичного композитного элемента (1) по любому из предшествующих пунктов в качестве пружинного элемента, демпфирующего элемента, уплотнительной прокладки, шланга, мата, формованного изделия, защитной одежды, эластомерного профиля, в частности для окна и тому подобного, или их компонента.